(57)【要約】  本発明は、（Ａ）１００重量部の式Ｙ−［（ＣＲ１２）ｂ−ＳｉＲａ（ＯＲ２）３−ａ］ｘ  （Ｉ）の化合物（Ａ）、（Ｂ）１０重量部を超える式Ｒ３ｃ（Ｒ４Ｏ）ｄＲ５ｅＳｉＯ（４−ｃ−ｄ−ｅ）／２  （ＩＩ）の単位を含むシリコーン樹脂［式中、基および添え字は請求項１に特定された意味を有する］、および（Ｃ）５０重量部を超える無機充填剤を含み、成分（Ｃ）は、少なくとも５重量％の１０μｍから１ｃｍの粒径を有する粒子からなる架橋性コーティング化合物に関する。本発明はさらに、該架橋性コーティング化合物の製造方法、および特にフローリングのコーティングのためのその使用に関する。【特許請求の範囲】
【請求項１】
（Ａ）  １００重量部の次式の化合物（Ａ）
Ｙ−［（ＣＲ１２）ｂ−ＳｉＲａ（ＯＲ２）３−ａ］ｘ      （Ｉ）
［式中、
Ｙは、窒素、酸素、硫黄または炭素を介して結合したｘ価のポリマー基であり、
Ｒは、同一であっても異なっていてもよく、１価の、場合により置換されたＳｉＣ結合したヒドロカルビル基であり、
Ｒ１は、同一であっても異なっていてもよく、水素原子であるか、または炭素原子に窒素、リン、酸素、硫黄またはカルボニル基を介して結合していてもよい１価の、場合により置換されたヒドロカルビル基であり、
Ｒ２は、同一であっても異なっていてもよく、水素原子、または１価の、場合により置換されたヒドロカルビル基であり、
ｘは１から１０の整数であり、
ａは、同一であっても異なっていてもよく、０、１または２であり、
ｂは、同一であっても異なっていてもよく、１から１０の整数である］
（Ｂ）  １０重量部を超える次式の単位を含むシリコーン樹脂
Ｒ３ｃ（Ｒ４Ｏ）ｄＲ５ｅＳｉＯ（４−ｃ−ｄ−ｅ）／２    （ＩＩ）
［式中、
Ｒ３は、同一であっても異なっていてもよく、水素原子、１価のＳｉＣ結合した、場合により置換された脂肪族ヒドロカルビル基、または式（ＩＩ）の２つの単位を結ぶ２価の、場合により置換された脂肪族ヒドロカルビル基であり、
Ｒ４は、同一であっても異なっていてもよく、水素原子または１価の場合により置換されたヒドロカルビル基であり、
Ｒ５は、同一であっても異なっていてもよく、１価のＳｉＣ結合した、場合により置換された芳香族ヒドロカルビル基であり、
ｃは０、１、２または３であり、
ｄは０、１、２または３であり、
ｅは０、１または２であり、
但し、ｃ＋ｄ＋ｅの合計は３以下であり、式（ＩＩ）の単位の少なくとも４０％において、合計ｃ＋ｅは０または１である］および
（Ｃ）  ５０重量部を超える無機充填剤、成分（Ｃ）は、少なくとも５重量％の程度まで１０μｍから１ｃｍの粒径を有する粒子からなる、
を含む、架橋性コーティング組成物。
【請求項２】
式（Ｉ）の基Ｙはポリウレタン基またはポリオキシアルキレン基を含むことを特徴とする、請求項１に記載のコーティング。
【請求項３】
最大で４０重量％および少なくとも３重量％の濃度の化合物（Ａ）を含むことを特徴とする、請求項１または２に記載の架橋性組成物。
【請求項４】
成分（Ａ）１００重量部に基づいて、少なくとも６０重量部の成分（Ｂ）を含むことを特徴とする、請求項１から３のいずれか一項に記載の架橋性組成物。
【請求項５】
充填剤は、酸化アルミニウム含有および／または酸化ケイ素含有充填剤であることを特徴とする、請求項１から４のいずれか一項に記載の架橋性組成物。
【請求項６】
成分（Ｃ）は、少なくとも５重量％の程度まで１０μｍから１ｃｍの粒径を有する粒子からなることを特徴とする、請求項１から５のいずれか一項に記載の架橋性組成物。
【請求項７】
構成成分（Ａ）１００重量部に基づいて、７５から１０００重量部の充填剤（Ｃ）を含有することを特徴とする、請求項１から６のいずれか一項に記載の架橋性組成物。
【請求項８】
任意の所望の順序で個々の成分を混合することによる、請求項１から７のいずれか一項に記載の架橋性組成物の製造方法。
【請求項９】
請求項１から７のいずれか一項に記載の組成物または請求項８に従って製造された組成物を架橋することにより製造された成形品。
【請求項１０】
本発明のコーティング組成物を少なくとも１つの基材に塗布し、その後架橋させるコーティングの製造方法。
【発明の詳細な説明】
【技術分野】
【０００１】
本発明は、シラン架橋プレポリマー、シリコーン樹脂および充填剤を含む架橋性組成物をベースとするコーティング組成物、それらの製造方法、ならびに特に床のコーティングのためのそれらの使用に関する。
【背景技術】
【０００２】
床は、通常、基部とユーティリティ層とが重なって構成されたユニットからなる。基部は、通常コンクリートからなる支持層と、場合によってはこの支持層上に位置する中間層とから構成される。中間層は、一般にスクリードまたはキャストアスファルトである。その目的は、基部を水平にしたり、勾配を解消することである。純粋な工業用床の場合、中間層はしばしば省略される。
【０００３】
実際の表面ユーティリティ層はこの基部に適用される。その目的は、物理的な磨耗のみならず、化学暴露からも基部を保護することである。同時に、それは床コーティングの視覚的要件を満たさなければならない。
【０００４】
従って、床用コーティング、特に地下用床、ガレージ用床、および工業用床の重要な特性は、工業的に利用される領域で少なくとも１．５Ｎ／ｍｍ２であるべきであり、単純な引張接着試験によって決定することができる高い表面引張強度である。しかし、表面強度（引っかき試験によって決定可能）、化学薬品または湿気および霜への耐性のような他の特性も得られなければならない。さらに、コーティングは、低い汚れ傾向を示すべきであり、または問題の汚れが残留物なしで除去可能であるべきである。
【０００５】
セメント系をベースとする表面コーティングが広く普及している。しかし、しばしば、それらは中程度の機械的堅牢性のみという欠点を有する。さらに、それらは耐酸性ではなく、合成樹脂コーティングよりも乏しい接着性（典型的には１．５Ｎ／ｍｍ２未満）を示し、水分に曝されると膨潤し、適切な耐霜性がない。多くの用途では、その視覚的品質も不十分である。
【０００６】
有機ポリマー系、特にエポキシ樹脂コーティングまたはポリウレタンコーティングをベースとするコーティングは、著しくより良好な特性をしばしば有する。ここでは、純粋な工業用床、地下用床、保管場所用床のためのコーティングから、病院、学校、保育園、オープンプランオフィス、玄関ホールまたは販売展示スペース用の視覚的に高品質のコーティングに至るまで、幅広いさまざまな用途に幅広い取扱製品がある。
【０００７】
しかし、これらの系の欠点は、まだ架橋されていない液体系の毒物学的に好ましくない特性である。ポリウレタンコーティングはイソシアネートを含有し、特に臨界毒物学的分類を有するイソシアネートモノマーの残量を含む。対照的に、エポキシ樹脂系はアミン硬膜剤を含有し、これも同様に毒物学的観点から批判的に分類される。どちらの系も感作性を示す。
【０００８】
さらに、エポキシ樹脂系はしばしば過度に硬く脆く、特に湿った基材上では非常に乏しい接着特性を有する。他方、ポリウレタン系は、イソシアネート基と水との反応中に二酸化炭素が放出されるため、湿った基材上に気泡を形成する傾向がある。
【０００９】
エポキシ樹脂コーティングまたはポリウレタンコーティングの大部分は、さらに、使用者に不都合な二成分系である。多くの場合、実際の表面コーティングの前に、例えば、プライマーのような他の層も適用されなければならないという事実を考慮すると、このような系の適用は、通常、明らかにコストが高く不便である。
【００１０】
特に毒物学の観点からは、アルコキシシリル基の縮合反応によって硬化するシラン架橋コーティングが非常に望ましいであろう。この反応は、大気中の水分と接触すると起こり、そのためそのような系は、通常、一成分形態で処理することができる。さらに、シリル基はまた、基部中の多数の反応性ＯＨ基と反応することができ、従って対応する生成物はしばしば著しく良好な接着特性を有する。
【００１１】
シラン架橋コーティングの急速硬化に関して特に有利なのはいわゆるα−シラン末端プレポリマーの使用であり、これは隣接するウレタン単位にメチレンスペーサーによって結合された反応性アルコキシシリル基を有する。この種類の化合物は反応性が高く、空気との接触で高い硬化速度を達成するためにスズ触媒も強酸または強塩基も必要としない。商業的に入手可能なα−シラン末端プレポリマーは、ミュンヘン（ドイツ）のワッカー・ケミー・ＡＧからのＧＥＮＩＯＳＩＬ（登録商標）ＳＴＰ−Ｅ１０またはＧＥＮＩＯＳＩＬ（登録商標）ＳＴＰ−Ｅ３０である。
【００１２】
しかし、これまで、α−シラン架橋プレポリマーまたは慣用のシラン架橋プレポリマーのいずれかをベースとして、床コーティングの非常に厳しい機械的要件を満たす系を提供することはできなかった。
【発明の概要】
【課題を解決するための手段】
【００１３】
本発明の主題は、
（Ａ）  １００重量部の次式の化合物（Ａ）
Ｙ−［（ＣＲ１２）ｂ−ＳｉＲａ（ＯＲ２）３−ａ］ｘ      （Ｉ）
［式中、
Ｙは、窒素、酸素、硫黄または炭素を介して結合したｘ価のポリマー基であり、
Ｒは、同一であっても異なっていてもよく、１価の、場合により置換されたＳｉＣ結合したヒドロカルビル基であり、
Ｒ１は、同一であっても異なっていてもよく、水素原子であるか、または炭素原子に窒素、リン、酸素、硫黄またはカルボニル基を介して結合していてもよい１価の、場合により置換されたヒドロカルビル基であり、
Ｒ２は、同一であっても異なっていてもよく、水素原子、または１価の、場合により置換されたヒドロカルビル基であり、
ｘは１から１０、好ましくは１、２または３、より好ましくは１または２の整数であり、
ａは、同一であっても異なっていてもよく、０、１または２、好ましくは０または１であり、
ｂは、同一であっても異なっていてもよく、１から１０、好ましくは１、３または４、より好ましくは１または３、より具体的には１の整数である］
（Ｂ）  １０重量部を超える次式の単位を含むシリコーン樹脂
Ｒ３ｃ（Ｒ４Ｏ）ｄＲ５ｅＳｉＯ（４−ｃ−ｄ−ｅ）／２    （ＩＩ）
［式中、
Ｒ３は、同一であっても異なっていてもよく、水素原子、１価のＳｉＣ結合した、場合により置換された脂肪族ヒドロカルビル基、または式（ＩＩ）の２つの単位を結ぶ２価の、場合により置換された脂肪族ヒドロカルビル基であり、
Ｒ４は、同一であっても異なっていてもよく、水素原子または１価の場合により置換されたヒドロカルビル基であり、
Ｒ５は、同一であっても異なっていてもよく、１価のＳｉＣ結合した、場合により置換された芳香族ヒドロカルビル基であり、
ｃは０、１、２または３であり、
ｄは０、１、２または３、好ましくは０、１または２、より好ましくは０または１であり、
ｅは０、１または２、好ましくは０または１であり、
但し、ｃ＋ｄ＋ｅの合計は３以下であり、式（ＩＩ）の単位の少なくとも４０％において、合計ｃ＋ｅは０または１である］および
（Ｃ）  ５０重量部を超える無機充填剤、成分（Ｃ）は、少なくとも５重量％の程度まで１０μｍから１ｃｍの粒径を有する粒子からなる、
を含む、架橋性コーティング組成物である。
【発明を実施するための形態】
【００１４】
基Ｒの例は、アルキル基、例えば、メチル基、エチル基、ｎ−プロピル基、イソプロピル基、１−ｎ−ブチル基、２−ｎ−ブチル基、イソブチル基、ｔｅｒｔ−ブチル基、ｎ−ペンチル基、イソペンチル基、ネオペンチル基、ｔｅｒｔ−ペンチル基；ヘキシル基、例えば、ｎ−ヘキシル基；ヘプチル基、例えば、ｎ−ヘプチル基；オクチル基、例えば、ｎ−オクチル基、イソオクチル基、および２，２，４−トリメチルペンチル基；ノニル基、例えば、ｎ−ノニル基；デシル基、例えば、ｎ−デシル基；ドデシル基、例えば、ｎ−ドデシル基；オクタデシル基、例えば、ｎ−オクタデシル基；シクロアルキル基、例えば、シクロペンチル基、シクロヘキシル基、シクロヘプチル基およびメチルシクロヘキシル基；アルケニル基、例えば、ビニル基、１−プロペニル基および２−プロペニル基；アリール基、例えば、フェニル基、ナフチル基、アントリル基およびフェナントリル基；アルカリール基、例えば、ｏ−、ｍ−およびｐ−トリル基；キシリル基およびエチルフェニル基；ならびにアラルキル基、例えば、ベンジル基、α−およびβ−フェニルエチル基である。
【００１５】
置換された基Ｒの例は、ハロアルキル基、例えば、３，３，３−トリフルオロ−ｎ−プロピル基、２，２，２，２’，２’，２’−ヘキサフルオロイソプロピル基およびヘプタフルオロイソプロピル基、ならびにハロアリール基、例えば、ｏ−、ｍ−およびｐ−クロロフェニル基である。
【００１６】
基Ｒは、好ましくは、１から６個の炭素原子を有し、場合によりハロゲン原子で置換された１価のヒドロカルビル基、より好ましくは１または２個の炭素原子を有するアルキル基、より具体的にはメチル基を含む。
【００１７】
基Ｒ１の例は、水素原子、Ｒについて記載した基、および窒素、リン、酸素、硫黄、炭素またはカルボニル基によって炭素原子に結合した場合により置換されたヒドロカルビル基である。
【００１８】
基Ｒ１は、好ましくは、水素原子または１から２０個の炭素原子を有するヒドロカルビル基、より具体的には水素原子を含む。
【００１９】
基Ｒ２の例は、水素原子または基Ｒについて記載した例である。
【００２０】
基Ｒ２は、好ましくは、水素原子、または１から１０個の炭素原子を有し、場合によりハロゲン原子で置換されたアルキル基、より好ましくは１から４個の炭素原子を有するアルキル基、より具体的にはメチル基またはエチル基を含む。
【００２１】
ポリマー基Ｙが基づくポリマーは、本発明の目的に関し、主鎖中の全結合の少なくとも５０％、好ましくは少なくとも７０％、より好ましくは少なくとも９０％が炭素−炭素結合、炭素−窒素結合または炭素−酸素結合である全てのポリマーであると理解される。
【００２２】
ポリマー基Ｙの例は、ポリエステル基、ポリエーテル基、ポリウレタン基、ポリアルキレン基、およびポリアクリレート基である。
【００２３】
ポリマー基Ｙは、好ましくは、それらのポリマー鎖としてポリオキシアルキレン、例えば、ポリオキシエチレン、ポリオキシプロピレン、ポリオキシブチレン、ポリオキシテトラメチレン、ポリオキシエチレン−ポリオキシプロピレンコポリマーおよびポリオキシプロピレン−ポリオキシブチレンコポリマー；炭化水素ポリマー、例えば、ポリイソブチレンとイソプレンとのポリイソブチレンコポリマー；ポリクロロプレン；ポリイソプレン；ポリウレタン；ポリエステル；ポリアミド；ポリアクリレート；ポリメタクリレート；ビニルポリマーおよびポリカーボネートを含み、好ましくは−Ｏ−Ｃ（＝Ｏ）−ＮＨ−、−ＮＨ−Ｃ（＝Ｏ）Ｏ−、−ＮＨ−Ｃ（＝Ｏ）−ＮＨ−、−ＮＲ’−Ｃ（＝Ｏ）−ＮＨ−、ＮＨ−Ｃ（＝Ｏ）−ＮＲ’−、−ＮＨ−Ｃ（＝Ｏ）−、−Ｃ（＝Ｏ）−ＮＨ−、−Ｃ（＝Ｏ）−Ｏ−、−Ｏ−Ｃ（＝Ｏ）−、−Ｏ−Ｃ（＝Ｏ）−Ｏ−、−Ｓ−Ｃ（＝Ｏ）−ＮＨ−、−ＮＨ−Ｃ（＝Ｏ）−Ｓ−、−Ｃ（＝Ｏ）−Ｓ−、−Ｓ−Ｃ（＝Ｏ）−、−Ｓ−Ｃ（＝Ｏ）−Ｓ−、−Ｃ（＝Ｏ）−、−Ｓ−、−Ｏ−、−ＮＲ’−を介して基（単数または複数）−［（ＣＲ１２）ｂ−ＳｉＲａ（ＯＲ２）３−ａ］（式中、Ｒ’は同一であっても異なっていてもよく、Ｒについて記載した定義を有するか、または基−ＣＨ（ＣＯＯＲ”）−ＣＨ２−ＣＯＯＲ”（式中、Ｒ”は同一であっても異なっていてもよく、Ｒについて記載した定義を有する）に結合された有機ポリマー基を含む。
【００２４】
基Ｒ’は、好ましくは、基−ＣＨ（ＣＯＯＲ”）−ＣＨ２−ＣＯＯＲ”、または１から２０個の炭素原子を有する場合により置換されたヒドロカルビル基、より好ましくは１から２０個の炭素原子を有する直鎖状、分岐状または環状アルキル基、または６から２０個の炭素原子を有し、場合によりハロゲン原子で置換されたアリール基を含む。
【００２５】
基Ｒ’の例は、シクロヘキシル、シクロペンチル、ｎ−およびイソプロピル、ｎ−、イソおよびｔ−ブチル、ペンチル基、ヘキシル基またはヘプチル基の種々の立体異性体、ならびにフェニル基である。
【００２６】
基Ｒ”は、好ましくは１から１０個の炭素原子を有するアルキル基、より好ましくはメチル基、エチル基またはプロピル基である。
【００２７】
特に好ましくは、式（Ｉ）の基Ｙは、ポリウレタン基またはポリオキシアルキレン基、より具体的にはポリオキシプロピレン基を含む。
【００２８】
成分（Ａ）は、ポリマー中の任意の所望の位置、例えば、鎖内および／または末端に、記載した方法で結合した基−［（ＣＲ１２）ｂ−ＳｉＲａ（ＯＲ２）３−ａ］を有していてもよい。
【００２９】
特に好ましくは、式（Ｉ）中の基Ｙは、基−［（ＣＲ１２）ｂ−ＳｉＲａ（ＯＲ２）３−ａ］が末端に結合しているポリウレタン基またはポリオキシアルキレン基を含む。これらの基は、好ましくは直鎖状であるか、または１から３個の分岐点を有する。特に好ましくは、それらは直鎖状である。
【００３０】
ポリウレタン基Ｙは、好ましくは、鎖末端が−ＮＨ−Ｃ（＝Ｏ）Ｏ−、−ＮＨ−Ｃ（＝Ｏ）−ＮＨ−、−ＮＲ’−Ｃ（＝Ｏ）−ＮＨ−または−ＮＨ−Ｃ（＝Ｏ）−ＮＲ’−、より具体的には−Ｏ−Ｃ（＝Ｏ）−ＮＨ−または−ＮＨ−Ｃ（＝Ｏ）−ＮＲ’−を介して基（単数または複数）−［（ＣＲ１２）ｂ−ＳｉＲａ（ＯＲ２）３−ａ］に結合し、基および添え字の全てが上記の定義の１つを有する基である。これらのポリウレタン基Ｙは、直鎖状または分枝状ポリオキシアルキレン、より具体的にはポリプロピレングリコールおよびジまたはポリイソシアネートから調製可能であることが好ましい。ここで、基Ｙは、好ましくは、平均モル質量Ｍｎ（数平均）が４００から３００００ｇ／モル、好ましくは４０００から２００００ｇ／モルである。そのような成分（Ａ）を調製するのに適した方法と、成分（Ａ）自体の例は、ＥＰ１０９３８８２Ｂ１号（段落［００１４］から［００２３］、［００３９］から［００５５］ならびに実施例１および比較例１）またはＥＰ１６４１８５４Ｂ１号（段落［００１４］から［００３５］、実施例４および６、ならびに比較例１および２）（これらは本願の開示内容の一部とみなされる）を始めとする刊行物に記載されている。
【００３１】
本発明の文脈において、ここでの数平均モル質量Ｍｎは、ポリスチレン標準に対して、ＴＨＦ中、６０℃、流速１．２ｍｌ／分で、米国、Ｗａｔｅｒｓ  Ｃｏｒｐ．からのＳｔｙｒａｇｅｌ  ＨＲ３−ＨＲ４−ＨＲ５−ＨＲ５カラムセット上のＲＩ（屈折率検出器）を用いて、１００μｌの注入量でサイズ排除クロマトグラフィー（ＳＥＣ）によって決定される。
【００３２】
ポリオキシアルキレン基Ｙは、好ましくは、直鎖状または分枝状のポリオキシアルキレン基、より好ましくはポリオキシプロピレン基であり、その鎖末端は、好ましくは−Ｏ−Ｃ（＝Ｏ）−ＮＨ−または−Ｏ−を介して基（単数または複数）［（ＣＲ１２）ｂ−ＳｉＲａ（ＯＲ２）３−ａ］に結合しており、これらの基および添え字は上記の定義の１つを有する。ここでは好ましくは、全ての鎖末端の少なくとも８５％、より好ましくは少なくとも９０％、より具体的には少なくとも９５％が−Ｏ−Ｃ（＝Ｏ）−ＮＨ−を介して基（単数）−［（ＣＲ１２）ｂ−ＳｉＲａ（ＯＲ２）３−ａ］に結合する。ポリオキシアルキレン基Ｙは、好ましくは４０００から３００００ｇ／モル、より好ましくは８０００から２００００ｇ／モルの平均モル質量Ｍｎを有する。そのような成分（Ａ）を調製するのに適した方法と、成分（Ａ）自体の例は、ＥＰ１５３５９４０Ｂ１号（段落［０００５］から［００２５］ならびに実施例１から３および比較例１から４）またはＥＰ１８９６５２３Ｂ１号（段落［０００８］から［００４７］）（これらは本願の開示内容の一部とみなされる）を始めとする刊行物に記載されている。
【００３３】
本発明の使用のための化合物（Ａ）の末端基は、好ましくは、一般式
−ＮＨ−Ｃ（＝Ｏ）−ＮＲ’−（ＣＲ１２）ｂ−ＳｉＲａ（ＯＲ２）３−ａ    （ＩＶ）、
−Ｏ−Ｃ（＝Ｏ）−ＮＨ−（ＣＲ１２）ｂ−ＳｉＲａ（ＯＲ２）３−ａ    （Ｖ）または
−Ｏ−（ＣＲ１２）ｂ−ＳｉＲａ（ＯＲ２）３−ａ    （ＶＩ）
の基であり、基および添え字はそれらに対して上で述べた定義の１つを有する。
【００３４】
化合物（Ａ）が好ましくはポリウレタンである場合、それらは好ましくは１つ以上の以下の末端基
−ＮＨ−Ｃ（＝Ｏ）−ＮＲ’−（ＣＨ２）３−Ｓｉ（ＯＣＨ３）３、
−ＮＨ−Ｃ（＝Ｏ）−ＮＲ’−（ＣＨ２）３−Ｓｉ（ＯＣ２Ｈ５）３、
−Ｏ−Ｃ（＝Ｏ）−ＮＨ−（ＣＨ２）３−Ｓｉ（ＯＣＨ３）３または
−Ｏ−Ｃ（＝Ｏ）−ＮＨ−（ＣＨ２）３−Ｓｉ（ＯＣ２Ｈ５）３
を有し、Ｒ’は上記の定義を有する。
【００３５】
化合物（Ａ）が特に好ましくはポリプロピレングリコールである場合、それらは好ましくは１つ以上の以下の末端基
−Ｏ−（ＣＨ２）３−Ｓｉ（ＣＨ３）（ＯＣＨ３）２、
−Ｏ−（ＣＨ２）３−Ｓｉ（ＯＣＨ３）３、
−Ｏ−Ｃ（＝Ｏ）−ＮＨ−（ＣＨ２）３−Ｓｉ（ＯＣ２Ｈ５）３、
−Ｏ−Ｃ（＝Ｏ）−ＮＨ−ＣＨ２−Ｓｉ（ＣＨ３）（ＯＣ２Ｈ５）２、
−Ｏ−Ｃ（＝Ｏ）−ＮＨ−ＣＨ２−Ｓｉ（ＯＣＨ３）３、
−Ｏ−Ｃ（＝Ｏ）−ＮＨ−ＣＨ２−Ｓｉ（ＣＨ３）（ＯＣＨ３）２または
−Ｏ−Ｃ（＝Ｏ）−ＮＨ−（ＣＨ２）３−Ｓｉ（ＯＣＨ３）３、
を有し、最後の２つの末端基が特に好ましい。
【００３６】
化合物（Ａ）の平均分子量Ｍｎは、好ましくは少なくとも４００ｇ／モル、より好ましくは少なくとも４０００ｇ／モル、より具体的には少なくとも１００００ｇ／モル、好ましくは３００００ｇ／モル以下であり、より好ましくは２００００ｇ／モル以下、より具体的には１９０００ｇ／モル以下である。
【００３７】
化合物（Ａ）の粘度は、好ましくはいずれの場合も２３℃で測定して少なくとも０．２Ｐａｓ、より好ましくは少なくとも１Ｐａｓ、非常に好ましくは少なくとも５Ｐａｓ、好ましくは最大７００Ｐａｓ、より好ましくは最大１００Ｐａｓである。
【００３８】
粘度は、スピンドル５を有するＡ．  Ｐａａｒ（Ｂｒｏｏｋｆｉｅｌｄｓｙｓｔｅｍ）のＤＶ  ３  Ｐ回転粘度計を使用して、２．５ｒｐｍで、ＩＳＯ  ２５５５に従って２３℃で調整した後、本発明の目的のために決定する。
【００３９】
本発明で使用される化合物（Ａ）は、市販品であるか、または化学的に一般的な方法によって調製することができる。
【００４０】
ポリマー（Ａ）は、既知の方法、例えば、付加反応、例えば、ヒドロシリル化反応、マイケル付加、ディールス−アルダー付加またはイソシアネート官能性化合物とイソシアネート反応性基を含む化合物との反応によって調製することができる。
【００４１】
本発明で使用される成分（Ａ）は、１種類の式（Ｉ）の化合物のみ、および異なる種類の式（Ｉ）の化合物の混合物を含むことができる。この成分（Ａ）は、もっぱら、基Ｙに結合した全てのシリル基の９０％超、好ましくは９５％超、より好ましくは９８％超が同一である式（Ｉ）の化合物を含むことができる。しかし、この場合、異なるシリル基が基Ｙに結合している式（Ｉ）の化合物を少なくとも部分的に含む成分（Ａ）を使用することも可能である。最後に、成分（Ａ）として、基Ｙに結合した合計で少なくとも２つの異なる種類のシリル基が存在するが、任意の１つの基Ｙに結合した全てのシリル基が同一である式（Ｉ）の異なる化合物の混合物を使用することも可能である。
【００４２】
本発明の組成物は、好ましくは最大で４０重量％、より好ましくは最大で３０重量％、好ましくは少なくとも３重量％、より好ましくは少なくとも５重量％の濃度の化合物（Ａ）を含む。
【００４３】
成分（Ａ）１００重量部に基づいて、本発明の組成物は、好ましくは成分（Ｂ）を少なくとも３０重量部、より好ましくは少なくとも６０重量部、より具体的には少なくとも１００重量部含む。成分（Ａ）１００重量部に基づいて、本発明の組成物は、好ましくは最大で１０００重量部、より好ましくは最大で５００重量部、より具体的には最大で３００重量部の成分（Ｂ）を含有する。
【００４４】
成分（Ｂ）は、好ましくは、少なくとも９０重量％の程度まで式（ＩＩ）の単位からなる。より好ましくは、成分（Ｂ）は、もっぱら式（ＩＩ）の単位からなる。
【００４５】
基Ｒ３の例は、Ｒについて上記した脂肪族基である。しかし基Ｒ３はまた、式（ＩＩ）の２つのシリル基を互いに結合する２価の脂肪族基、例えば、１から１０個の炭素原子を有するアルキレン基、例えば、メチレン基、エチレン基、プロピレン基またはブチレン基を含むことができる。２価の脂肪族基の特に一般的な例はエチレン基である。
【００４６】
しかし、好ましくは、基Ｒ３は、１から１８個の炭素原子を有し、場合によりハロゲン原子で置換された１価のＳｉＣ結合した脂肪族ヒドロカルビル基を含み、より好ましくは１から８個の炭素原子を有する脂肪族ヒドロカルビル基、例えば、メチル基、エチル基、プロピル基、ブチル基、ｎ−オクチル基またはイソオクチル基、より具体的にはイソオクチル基またはメチル基を含み、メチル基が特に好ましい。
【００４７】
基Ｒ４の例は、水素原子または基Ｒについて記載した例である。
【００４８】
基Ｒ４は、好ましくは、水素原子、または１から１０個の炭素原子を有し、場合によりハロゲン原子で置換されたアルキル基を含み、より好ましくは、１から４個の炭素原子を有するアルキル基、特にメチル基およびエチル基を含む。
【００４９】
基Ｒ５の例は、Ｒについて上記した芳香族基である。
【００５０】
基Ｒ５は、好ましくは、１から１８個の炭素原子を有し、場合によりハロゲン原子で置換されたＳｉＣ結合した芳香族ヒドロカルビル基、例えば、エチルフェニル基、トリル基、キシリル基、クロロフェニル基、ナフチル基またはスチリル基、より好ましくはフェニル基を含む。
【００５１】
成分（Ｂ）として使用するのに好ましいのは、全ての基Ｒ３の少なくとも９０％がｎ−オクチル基、イソオクチル基またはメチル基であり、より好ましくは全ての基Ｒ３の少なくとも９０％がメチル基であるシリコーン樹脂である。
【００５２】
成分（Ｂ）として使用するのに好ましいのは、全ての基Ｒ４の少なくとも９０％がメチル基、エチル基、プロピル基またはイソプロピル基であるシリコーン樹脂である。
【００５３】
成分（Ｂ）として使用するのに好ましいのは、全ての基Ｒ５の少なくとも９０％がフェニル基であるシリコーン樹脂である。
【００５４】
本発明に好ましいのは、いずれの場合も式（ＩＩ）の単位の総数に基づいて少なくとも２０％、より好ましくは少なくとも４０％の、ｃが０である式（ＩＩ）の単位を有するシリコーン樹脂（Ｂ）を使用することである。
【００５５】
いずれの場合も式（ＩＩ）の単位の総数に基づいて少なくとも７０％、より好ましくは少なくとも８０％の、ｄが０または１の値を有する式（ＩＩ）の単位を有するシリコーン樹脂（Ｂ）を使用することが好ましい。
【００５６】
いずれの場合も式（ＩＩ）の単位の総数に基づいて少なくとも２０％、より好ましくは少なくとも４０％、より具体的には少なくとも５０％の、ｅが１の値を有する式（ＩＩ）の単位を有するシリコーン樹脂を成分（Ｂ）として使用することが好ましい。
【００５７】
本発明の１つの特定の実施形態はもっぱら、ｅが１である式（ＩＩ）の単位を有するシリコーン樹脂（Ｂ）を使用する。
【００５８】
本発明の１つのバージョンにおいて、特に好ましくは、いずれの場合も式（ＩＩ）の単位の総数に基づいて、少なくとも２０％、より好ましくは少なくとも４０％、より具体的には少なくとも５０％の、ｅが１の値を有し、ｃが０の値を有する式（ＩＩ）の単位を有するシリコーン樹脂が成分（Ｂ）として使用される。
【００５９】
成分（Ｂ）として使用するのに好ましいのは、いずれの場合も式（ＩＩ）の単位の総数に基づいて、少なくとも５０％、好ましくは少なくとも６０％、より好ましくは少なくとも７０％の、合計ｃ＋ｅが０または１である式（ＩＩ）の単位を有するシリコーン樹脂である。
【００６０】
本発明で使用されるシリコーン樹脂（Ｂ）の例は、式ＳｉＯ４／２、Ｓｉ（ＯＲ４）Ｏ３／２、Ｓｉ（ＯＲ４）２Ｏ２／２およびＳｉ（ＯＲ４）３Ｏ１／２の（Ｑ）単位、式ＰｈＳｉＯ３／２、ＰｈＳｉ（ＯＲ４）Ｏ２／２、ＰｈＳｉ（ＯＲ４）２Ｏ１／２、ＭｅＳｉＯ３／２、ＭｅＳｉ（ＯＲ４）Ｏ２／２、ＭｅＳｉ（ＯＲ４）２Ｏ１／２、ｉ−ＯｃｔＳｉＯ３／２、ｉ−ＯｃｔＳｉ（ＯＲ４）Ｏ２／２、ｉ−ＯｃｔＳｉ（ＯＲ４）２Ｏ１／２、ｎ−ＯｃｔＳｉＯ３／２、ｎ−ＯｃｔＳｉ（ＯＲ４）Ｏ２／２およびｎ−ＯｃｔＳｉ（ＯＲ４）２Ｏ１／２の（Ｔ）単位、式Ｍｅ２ＳｉＯ２／２およびＭｅ２Ｓｉ（ＯＲ４）Ｏ１／２の（Ｄ）単位、ならびにＭｅ３ＳｉＯ１／２の（Ｍ）単位（式中、Ｍｅはメチル基であり、Ｐｈはフェニル基であり、ｎ−Ｏｃｔはｎ−オクチル基であり、ｉ−Ｏｃｔはイソオクチル基であり、Ｒ４は水素原子または１から１０個の炭素原子を有し、場合によりハロゲン原子で置換されたアルキル基であり、より好ましくは１から４個の炭素原子を含む非置換アルキル基である）から選択される単位から、実質的に、好ましくはもっぱらなるオルガノポリシロキサン樹脂であり、樹脂は、好ましくは、（Ｔ）単位１モル当たり、０から２モルの（Ｑ）単位、０から２モルの（Ｄ）単位、および０から２モルの（Ｍ）単位を有する。
【００６１】
本発明で使用されるシリコーン樹脂（Ｂ）の好ましい例は、式ＰｈＳｉＯ３／２、ＰｈＳｉ（ＯＲ４）Ｏ２／２およびＰｈＳｉ（ＯＲ４）２Ｏ１／２のＴ単位ならびにＭｅＳｉＯ３／２、ＭｅＳｉ（ＯＲ４）Ｏ２／２およびＭｅＳｉ（ＯＲ４）２Ｏ１／２のＴ単位（式中、Ｍｅはメチル基であり、Ｐｈはフェニル基であり、Ｒ４は水素原子または１から１０個の炭素原子を有し、場合によりハロゲン原子で置換されたアルキル基である）から実質的に、好ましくはもっぱらなるオルガノポリシロキサン樹脂である。
【００６２】
本発明で使用されるシリコーン樹脂（Ｂ）のさらに好ましい例は、式ＰｈＳｉＯ３／２、ＰｈＳｉ（ＯＲ４）Ｏ２／２およびＰｈＳｉ（ＯＲ４）２Ｏ１／２のＴ単位、ＭｅＳｉＯ３／２、ＭｅＳｉ（ＯＲ４）Ｏ２／２およびＭｅＳｉ（ＯＲ４）２Ｏ１／２のＴ単位、式Ｍｅ２ＳｉＯ２／２およびＭｅ２Ｓｉ（ＯＲ４）Ｏ１／２のＤ単位（式中、Ｍｅはメチル基であり、Ｐｈはフェニル基であり、Ｒ４は水素原子または１から１０個の炭素原子を有し、場合によりハロゲン原子で置換されたアルキル基であり、好ましくは１から４個の炭素原子を含む非置換アルキル基である）から実質的に、好ましくはもっぱらなり、メチルシリコーン単位に対するフェニルシリコーン単位のモル比が０．５から４．０であるオルガノポリシロキサン樹脂である。これらのシリコーン樹脂中のＤ単位の量は、好ましくは１０重量％未満である。
【００６３】
本発明で使用されるシリコーン樹脂（Ｂ）の特に好ましい例は、いずれの場合も単位の総数に基づいて、８０％、好ましくは９０％の程度で、より具体的にはもっぱら式ＰｈＳｉＯ３／２、ＰｈＳｉ（ＯＲ４）Ｏ２／２およびＰｈＳｉ（ＯＲ４）２Ｏ１／２のＴ単位（式中、Ｐｈはフェニル基であり、Ｒ４は水素原子または１から１０個の炭素原子を有し、場合によりハロゲン原子で置換されたアルキル基であり、好ましくは１から４個の炭素原子を含む非置換アルキル基である）からなるオルガノポリシロキサン樹脂である。
【００６４】
本発明で使用されるシリコーン樹脂（Ｂ）は、好ましくは少なくとも４００ｇ／モル、より好ましくは少なくとも６００ｇ／モルの平均モル質量（数平均）Ｍｎを有する。平均モル質量Ｍｎは、好ましくは最大で４０００００ｇ／モル、より好ましくは最大で１００００ｇ／モル、より好ましくは最大で３０００ｇ／モルである。
【００６５】
本発明で使用されるシリコーン樹脂（Ｂ）は、２３℃および１０００ｈＰａで固体または液体のいずれかであり得る。シリコーン樹脂（Ｂ）は、好ましくは液体である。２３℃において、シリコーン樹脂（Ｂ）は、好ましくは１０から１０００００ｍＰａｓ、好ましくは５０から５００００ｍＰａｓ、より好ましくは１００から２００００ｍＰａｓの粘度を有する。
【００６６】
本発明で使用されるシリコーン樹脂（Ｂ）は、５以下、より好ましくは３以下である多分散性（Ｍｗ／Ｍｎ）を有することが好ましい。
【００６７】
ここでは、数平均モル質量Ｍｎのような質量平均モル質量Ｍｗは、ポリスチレン標準に対して、ＴＨＦ中、６０℃、流速１．２ｍｌ／分で、米国、Ｗａｔｅｒｓ  Ｃｏｒｐ．からのＳｔｙｒａｇｅｌ  ＨＲ３−ＨＲ４−ＨＲ５−ＨＲ５カラムセット上のＲＩ（屈折率検出器）を用いて、１００μｌの注入量を用いて、サイズ排除クロマトグラフィー（ＳＥＣ）によって決定される。
【００６８】
シリコーン樹脂（Ｂ）は、純粋な形態で、または適切な溶媒（ＢＬ）との混合物の形態のいずれかで使用することができる。
【００６９】
ここで使用することができる溶媒（ＢＬ）は、室温で成分（Ａ）および（Ｂ）に対して反応性でなく、１０１３ｍｂａｒで沸点＜２５０℃を有する全ての化合物である。
【００７０】
場合により使用される溶媒（ＢＬ）の例は、エーテル、例えば、ジエチルエーテル、メチルｔｅｒｔ−ブチルエーテル、グリコールのエーテル誘導体、およびＴＨＦ；エステル、例えば、酢酸エチル、酢酸ブチル、およびグリコールエステル；脂肪族炭化水素、例えば、ペンタン、シクロペンタン、ヘキサン、シクロヘキサン、ヘプタン、オクタン、もしくは長鎖分岐および非分枝アルカン；ケトン、例えば、アセトンおよびメチルエチルケトン；芳香族化合物、例えば、トルエン、キシレン、エチルベンゼン、およびクロロベンゼン；またはアルコール、例えば、メタノール、エタノール、グリコール、プロパノール、イソプロパノール、グリセロール、ブタノール、イソブタノールおよびｔｅｒｔ−ブタノールである。
【００７１】
ドイツのミュンヘンのワッカー・ケミーＡＧの樹脂ＳＩＬＲＥＳ（登録商標）ＳＹ  ２３１、ＳＩＬＲＥＳ（登録商標）ＩＣ  ２３１、ＳＩＬＲＥＳ（登録商標）ＩＣ  ３６８、ＳＩＬＲＥＳ（登録商標）ＩＣ  ６７８またはＳＩＬＲＥＳ（登録商標）ＢＳ  １２６８等の多くの市販の樹脂（Ｂ）が実際に２３℃、１０１３ｈＰａで液体であるが、それにもかかわらず、それらの製造の付随物として、少量の溶媒（ＢＬ）、特にトルエンを含む。例えば、前述の樹脂は、樹脂の総重量に基づいて約０．１重量％のトルエンを含有する。
【００７２】
トルエンを含まない樹脂（Ｂ）も同様に商業的に入手可能であり、その例は、ドイツのミュンヘンのワッカー・ケミーＡＧからのＧＥＮＩＯＳＩＬ（登録商標）ＬＸ  ６７８またはＧＥＮＩＯＳＩＬ（登録商標）ＬＸ  ３６８である。
【００７３】
本発明の好ましい一実施態様において成分（Ｂ）として使用されるシリコーン樹脂は、０．１重量％未満、好ましくは０．０５重量％未満、より好ましくは０．０２重量％未満、より具体的には０．０１重量％未満の芳香族溶媒（ＢＬ）を含むものである。
【００７４】
本発明の特に好ましい一実施態様において成分（Ｂ）として使用されるシリコーン樹脂（Ｂ）は、アルコールＲ４ＯＨを除いて、０．１重量％未満、好ましくは０．０５重量％未満、より好ましくは０．０２重量％、より具体的には０．０１重量％未満の溶媒（ＢＬ）を含み、Ｒ４は上記の定義を有する。
【００７５】
本発明の特に好ましい一実施態様において成分（Ｂ）として使用されるシリコーン樹脂は、アルコールＲ４ＯＨとは別に溶媒（ＢＬ）を全く含まないものであり、Ｒ４は上記の定義を有し、アルコールＲ４ＯＨは、一般的にはそれらの製造の付随物として、好ましくは５重量％以下、より好ましくは０から１重量％の量で存在する。
【００７６】
本発明に使用されるシリコーン樹脂（Ｂ）は、市販品であるか、またはシリコン化学において一般的な方法によって調製することができる。
【００７７】
本発明の組成物中に場合により使用される無機充填剤（Ｃ）は、原則として、現在までに知られている任意の所望の無機充填剤であってよく、有機またはシリコン有機物質で処理してあってもよい。
【００７８】
充填剤（Ｃ）の例は非補強充填剤（これらは好ましくは５０ｍ２／ｇまでのＢＥＴ比表面積を有する充填剤であり、例えば、石英、珪藻土、ケイ酸カルシウム、ケイ酸ジルコニウム、タルク、カオリン、ゼオライト、金属酸化物粉末、例えば、酸化アルミニウム、酸化チタン、酸化鉄もしくは酸化亜鉛および／またはそれらの混合酸化物、硫酸バリウム、炭酸カルシウム、石膏、窒化ケイ素、炭化ケイ素、窒化ホウ素、ガラス粉末である）；補強充填剤（これらは５０ｍ２／ｇを超えるＢＥＴ比表面積を有する充填剤であり、例えば、発熱的に製造されたシリカ、沈降シリカ、沈降チョーク、カーボンブラック、三水酸化アルミニウム、および高ＢＥＴ比表面積の混合ケイ素アルミニウム酸化物である）である。記載された充填剤は、例えば、オルガノシランおよび／もしくはオルガノシロキサンもしくはステアリン酸による処理、またはヒドロキシル基のアルコキシ基へのエーテル化により、疎水性にされていてもよい。
【００７９】
本発明で使用される成分（Ｃ）は、好ましくは、酸化アルミニウムを含有する充填剤および／または酸化ケイ素を含有する充填剤を含む。
【００８０】
本発明で使用される充填剤（Ｃ）は、好ましくは二酸化ケイ素、酸化アルミニウムおよび／または混合ケイ素アルミニウム酸化物、より具体的にはケイ砂および／または微粉砕石英を含む。ここで、成分（Ｃ）は、もっぱらケイ砂および／もしくは微粉砕石英を含有してもよく、または、例えば、タルクもしくはチョーク等の他の充填剤とのケイ砂および／もしくは微粉砕石英の混合物を構成してもよい。
【００８１】
成分（Ｃ）としては、１種のみまたは２種以上の充填剤を使用することができる。問題の材料は、例えば、砂とタルクの混合物、または砂とチョークの混合物のような異なる材料であってもよいが、粒径および／または粒度組成が異なる同一材料の混合物であってもよく、その例は、細かく分割された石英粉との粗粒ケイ砂の混合物である。複数の充填剤の混合物を使用することが好ましい。
【００８２】
好ましくは、成分（Ｃ）は、少なくとも４０重量％、より好ましくは少なくとも６０重量％、より具体的には少なくとも８０重量％の程度まで、二酸化ケイ素、酸化アルミニウムおよび／または混合ケイ素アルミニウム酸化物からなる。
【００８３】
好ましくは、成分（Ｃ）は、少なくとも４０重量％、より好ましくは少なくとも６０重量％、より具体的には少なくとも８０重量％の程度まで、ケイ砂および／または微粉砕石英からなる。
【００８４】
典型的なシラン架橋接着剤およびシーラントに使用される種類の従来の充填剤（例えば、チョーク、三水酸化アルミニウム、タルク、および沈降またはヒュームドシリカ）と比較して、成分（Ｃ）として好ましく使用される充填剤、即ち、酸化ケイ素、酸化アルミニウムおよび／または混合ケイ素アルミニウム酸化物は、比較的大きな平均粒径を有する。
【００８５】
本発明で使用される無機充填剤（Ｃ）は、好ましくは０．０１μｍから１ｃｍ、より好ましくは０．１μｍから２０００μｍの平均粒径を有する。繊維状充填剤の場合、最長寸法が粒度に対応する。
【００８６】
充填剤（Ｃ）としての使用に好ましいものは、平均粒径が１μｍから１ｃｍ、より好ましくは５μｍから２０００μｍ、より具体的には１０μｍから１０００μｍの酸化ケイ素、酸化アルミニウムおよび／または混合ケイ素アルミニウム酸化物、より具体的にはケイ砂および／または微粉砕石英である。成分（Ｃ）は、好ましくは少なくとも４０重量％、より好ましくは少なくとも６０重量％、より具体的には少なくとも８０重量％の程度まで、対応する平均粒径を有する酸化ケイ素、酸化アルミニウムおよび／または混合ケイ素アルミニウム酸化物からなる。
【００８７】
本発明の組成物では、成分（Ｃ）は、好ましくは少なくとも５重量％の程度まで、好ましくは２０μｍから１ｃｍ、より好ましくは３０μｍから２０００μｍ、より具体的には４０μｍから２０００μｍの粒径を有する粒子からなる。
【００８８】
本発明の組成物では、成分（Ｃ）は、好ましくは、少なくとも１０重量％、より好ましくは少なくとも２０重量％、より具体的には少なくとも３０重量％、非常に好ましくは５０から１００重量％の程度まで、１０μｍから１ｃｍの粒径を有する粒子からなる。
【００８９】
成分（Ｃ）は、好ましくは、少なくとも１０重量％の、２０μｍから２０００μｍ、より好ましくは３０μｍから１０００μｍ、より具体的には４０μｍから１０００μｍの粒径を有する粒子の含有率を有する。
【００９０】
本発明の特に好ましい一実施態様において、成分（Ｃ）は、好ましくは、少なくとも１０重量％、より好ましくは少なくとも２０重量％、より具体的には少なくとも３０重量％、非常に好ましくは５０から１００重量％の、６０μｍから１ｃｍの粒径を有する粒子からなる。
【００９１】
使用される全充填剤（Ｃ）の総量は、好ましくは広い粒度分布を有する。好ましくは、成分（Ｃ）は、少なくとも５重量％、より好ましくは少なくとも１０重量％、より具体的には１０重量％から５０重量％の程度まで、成分（Ｃ）中の充填剤の総量の平均粒径よりも少なくとも５の係数分小さい粒径を有する粒子からなり、成分（Ｃ）は少なくとも５重量％の程度まで１０μｍから１ｃｍの粒径を有する粒子からなる。さらに、成分（Ｃ）は、好ましくは、少なくとも５重量％、より好ましくは少なくとも１０重量％、より具体的には１０から５０重量％の程度まで、成分（Ｃ）中の充填剤の総量の平均粒径よりも少なくとも５の係数分大きい粒径を有する粒子からなり、成分（Ｃ）は少なくとも５重量％の程度まで１０μｍから１ｃｍの粒径を有する粒子からなる。
【００９２】
＞５００μｍの粒子の粒度分布は、好ましくはＡＬＰＩＮＥ  ｅ２００  ＬＳエアジェット篩を用いて分析され、分析篩はＤＩＮ  ＩＳＯ  ３３１０−１の要件を満たす。０．０１から５００μｍの範囲の粒径分布の分析は、好ましくは、ＣＩＬＡＳ  １０６４粒子サイズアナライザーで行う。
【００９３】
特定の粒径を有する粒子の重量分率は、好ましくは、それぞれのメッシュサイズを有する篩を用いてふるい分けすることによって決定される。ふるい残留物は、その場合に使用されるメッシュサイズよりも大きい粒径を有する粒子のそれぞれの画分に対応する。
【００９４】
ここでの平均粒径は、粒度曲線と呼ばれるもの、即ち、篩メッシュサイズが異なる篩を通して充填剤をふるい分けすることによって決定される。各ふるい操作のために、篩残留物の重さを量ることにより、その場合に使用される篩メッシュサイズより大きな平均直径を有する粒子の含量が与えられる。メッシュサイズの異なる篩を用いることにより、確実に粒度分布を決定することができる。そのような方法は当業者になじみがあり、粒度曲線および平均粒径は、一般に問題の充填剤の供給者によって決定され、対応する製品データシートに記載されている。ここでの平均粒径は、常に、粒度曲線によって決定された粒度分布の算術平均を表す。
【００９５】
本発明のコーティング組成物は、好ましくは、それぞれの場合に構成成分（Ａ）１００重量部に基づいて、７５から２０００重量部、より好ましくは１００から１０００重量部、より具体的には２００から７００重量部の充填剤（Ｃ）を含有する。
【００９６】
使用される成分（Ａ）、（Ｂ）、および（Ｃ）に加えて、本発明の組成物は、これまで架橋性組成物においても使用されてきており、成分（Ａ）、（Ｂ）、および（Ｃ）とは異なる全てのさらなる物質、例えば、窒素含有有機ケイ素化合物（Ｄ）、触媒（Ｅ）、接着促進剤（Ｆ）、水捕捉剤（Ｇ）、添加剤（Ｈ）およびアジュバント（Ｉ）を含むことができる。
【００９７】
成分（Ｄ）は、好ましくは、次式の単位を含む有機ケイ素化合物を含む。
ＤｈＳｉ（ＯＲ７）ｇＲ６ｆＯ（４−ｆ−ｇ−ｈ）／２    （ＩＩＩ）、
式中、
Ｒ６は、同一であっても異なっていてもよく、一価の場合により置換されていてもよいＳｉＣ結合した窒素を含まない有機基であり、
Ｒ７は、同一であっても異なっていてもよく、水素原子または場合により置換されたヒドロカルビル基であり、
Ｄは同一であっても異なっていてもよく、カルボニル基（Ｃ＝Ｏ）に結合していない少なくとも１個の窒素原子を有する１価のＳｉＣ結合した基であり、
ｆは０、１、２または３、好ましくは１であり、
ｇは０、１、２または３、好ましくは１、２または３、より好ましくは１または３であり、および
ｈは０、１、２、３または４、好ましくは１であり、
但し、ｆ＋ｇ＋ｈの合計は４以下であり、分子当たり少なくとも１つの基Ｄが存在する。
【００９８】
本発明に従って場合により使用される有機ケイ素化合物（Ｄ）は、シラン、即ち、ｆ＋ｇ＋ｈ＝４である式（ＩＩＩ）の化合物、またはシロキサン、即ち、ｆ＋ｇ＋ｈ≦３である式（ＩＩＩ）の単位を含む化合物のどちらかであってもよく、好ましくはシランである。
【００９９】
基Ｒ６の例は、Ｒについて記載した例である。
【０１００】
基Ｒ６は、好ましくは１から１８個の炭素原子を有し、場合によりハロゲン原子で置換されたヒドロカルビル基、より好ましくは１から５個の炭素原子を有するヒドロカルビル基、より具体的にはメチル基を含む。
【０１０１】
場合により置換されたヒドロカルビル基Ｒ７の例は、基Ｒについて記載された例である。
【０１０２】
基Ｒ７は、好ましくは水素原子および１から１８個の炭素原子を有し、場合によりハロゲン原子で置換されたヒドロカルビル基、より好ましくは水素原子および１から１０個の炭素原子を有するヒドロカルビル基、より具体的にはメチル基およびエチル基である。
【０１０３】
基Ｄの例は、式Ｈ２Ｎ（ＣＨ２）３−、Ｈ２Ｎ（ＣＨ２）２ＮＨ（ＣＨ２）３−、Ｈ２Ｎ（ＣＨ２）２ＮＨ（ＣＨ２）２ＮＨ（ＣＨ２）３−、Ｈ３ＣＮＨ（ＣＨ２）３−、Ｃ２Ｈ５ＮＨ（ＣＨ２）３−、Ｃ３Ｈ７ＮＨ（ＣＨ２）３−、Ｃ４Ｈ９ＮＨ（ＣＨ２）３−、Ｃ５Ｈ１１ＮＨ（ＣＨ２）３−、Ｃ６Ｈ１３ＮＨ（ＣＨ２）３−、Ｃ７Ｈ１５ＮＨ（ＣＨ２）３−、Ｈ２Ｎ（ＣＨ２）4−、Ｈ２Ｎ−ＣＨ２−ＣＨ（ＣＨ３）−ＣＨ２−、Ｈ２Ｎ（ＣＨ２）５−、シクロ−Ｃ５Ｈ９ＮＨ（ＣＨ２）３−、シクロ−Ｃ６Ｈ１１ＮＨ（ＣＨ２）３−、フェニル−ＮＨ（ＣＨ２）３−、（ＣＨ３）２Ｎ（ＣＨ２）３−、（Ｃ２Ｈ５）２Ｎ（ＣＨ２）３−、（Ｃ３Ｈ７）２Ｎ（ＣＨ２）３−、（Ｃ４Ｈ９）２Ｎ（ＣＨ２）３−、（Ｃ５Ｈ１１）２Ｎ（ＣＨ２）３−、（Ｃ６Ｈ１３）２Ｎ（ＣＨ２）３−、（Ｃ７Ｈ１５）２Ｎ（ＣＨ２）３−、Ｈ２Ｎ（ＣＨ２）−、Ｈ２Ｎ（ＣＨ２）２ＮＨ（ＣＨ２）−、Ｈ２Ｎ（ＣＨ２）２ＮＨ（ＣＨ２）２ＮＨ（ＣＨ２）−、Ｈ３ＣＮＨ（ＣＨ２）−、Ｃ２Ｈ５ＮＨ（ＣＨ２）−、Ｃ３Ｈ７ＮＨ（ＣＨ２）−、Ｃ４Ｈ９ＮＨ（ＣＨ２）−、Ｃ５Ｈ１１ＮＨ（ＣＨ２）−、Ｃ６Ｈ１３ＮＨ（ＣＨ２）−、Ｃ７Ｈ１５ＮＨ（ＣＨ２）−、シクロ−Ｃ５Ｈ９ＮＨ（ＣＨ２）−、シクロ−Ｃ６Ｈ１１ＮＨ（ＣＨ２）−、フェニル−ＮＨ（ＣＨ２）−、（ＣＨ３）２Ｎ（ＣＨ２）−、（Ｃ２Ｈ５）２Ｎ（ＣＨ２）−、（Ｃ３Ｈ７）２Ｎ（ＣＨ２）−、（Ｃ４Ｈ９）２Ｎ（ＣＨ２）−、（Ｃ５Ｈ１１）２Ｎ（ＣＨ２）−、（Ｃ６Ｈ１３）２Ｎ（ＣＨ２）−、（Ｃ７Ｈ１５）２Ｎ（ＣＨ２）−、（ＣＨ３Ｏ）３Ｓｉ（ＣＨ２）３ＮＨ（ＣＨ２）３−、（Ｃ２Ｈ５Ｏ）３Ｓｉ（ＣＨ２）３ＮＨ（ＣＨ２）３−、（ＣＨ３Ｏ）２（ＣＨ３）Ｓｉ（ＣＨ２）３ＮＨ（ＣＨ２）３−、および（Ｃ２Ｈ５Ｏ）２（ＣＨ３）Ｓｉ（ＣＨ２）３ＮＨ（ＣＨ２）３−および前述の１級アミノ基と１級アミノ基に対して反応性のエポキシド基または二重結合を含む化合物との反応生成物である。
【０１０４】
基Ｄは、好ましくは、Ｈ２Ｎ（ＣＨ２）３−基、Ｈ２Ｎ（ＣＨ２）２ＮＨ（ＣＨ２）３−基またはシクロ−Ｃ６Ｈ１１ＮＨ（ＣＨ２）３−基を含む。
【０１０５】
本発明に従って場合により使用される式（ＩＩＩ）のシランの例は、Ｈ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣＨ３）２ＣＨ３、Ｈ２Ｎ（ＣＨ２）２ＮＨ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＨ）３、Ｈ２Ｎ（ＣＨ２）２ＮＨ（ＣＨ２）３−Ｓｉ（ＯＨ）２ＣＨ３、Ｈ２Ｎ（ＣＨ２）２ＮＨ（ＣＨ２）２ＮＨ（ＣＨ２）３−Ｓｉ（ＯＣＨ３）３、Ｈ２Ｎ（ＣＨ２）２ＮＨ（ＣＨ２）２ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）３、シクロ−Ｃ６Ｈ１１ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）２ＣＨ３、シクロ−Ｃ６Ｈ１１ＮＨ（ＣＨ２）３−Ｓｉ（ＯＣ２Ｈ５）２ＣＨ３、シクロ−Ｃ６Ｈ１１ＮＨ（ＣＨ２）３−Ｓｉ（ＯＨ）３、シクロ−Ｃ６Ｈ１１ＮＨ（ＣＨ２）３−Ｓｉ（ＯＨ）２ＣＨ３、フェニル−ＮＨ（ＣＨ２）３−Ｓｉ（ＯＣＨ３）３、フェニル−ＮＨ（ＣＨ２）３−Ｓｉ（ＯＣ２Ｈ５）３、フェニル−ＮＨ（ＣＨ２）３−Ｓｉ（ＯＣＨ３）２ＣＨ３、フェニル−ＮＨ（ＣＨ２）３−Ｓｉ（ＯＣ２Ｈ５）２ＣＨ３、フェニル−ＮＨ（ＣＨ２）３−Ｓｉ（ＯＨ）３、フェニル−ＮＨ（ＣＨ２）３−Ｓｉ（ＯＨ）２ＣＨ３、ＨＮ（（ＣＨ２）３−Ｓｉ（ＯＣＨ３）３）２、ＨＮ（（ＣＨ２）３−Ｓｉ（ＯＣ２Ｈ５）３）２、ＨＮ（（ＣＨ２）３−Ｓｉ（ＯＣＨ３）２ＣＨ３）２、ＨＮ（（ＣＨ２）３−Ｓｉ（ＯＣ２Ｈ５）２ＣＨ３）２、シクロ−Ｃ６Ｈ１１ＮＨ（ＣＨ２）−Ｓｉ（ＯＣＨ３）３、シクロ−Ｃ６Ｈ１１ＮＨ（ＣＨ２）−Ｓｉ（ＯＣ２Ｈ５）３、シクロ−Ｃ６Ｈ１１ＮＨ（ＣＨ２）−Ｓｉ（ＯＣＨ３）２ＣＨ３、シクロ−Ｃ６Ｈ１１ＮＨ（ＣＨ２）−Ｓｉ（ＯＣ２Ｈ５）２ＣＨ３、シクロ−Ｃ６Ｈ１１ＮＨ（ＣＨ２）−Ｓｉ（ＯＨ）３、シクロ−Ｃ６Ｈ１１ＮＨ（ＣＨ２）−Ｓｉ（ＯＨ）２ＣＨ３、フェニル−ＮＨ（ＣＨ２）−Ｓｉ（ＯＣＨ３）３、フェニル−ＮＨ（ＣＨ２）−Ｓｉ（ＯＣ２Ｈ５）３、フェニル−ＮＨ（ＣＨ２）−Ｓｉ（ＯＣＨ３）２ＣＨ３、フェニル−ＮＨ（ＣＨ２）−Ｓｉ（ＯＣ２Ｈ５）２ＣＨ３、フェニル−ＮＨ（ＣＨ２）−Ｓｉ（ＯＨ）３、およびフェニル−ＮＨ（ＣＨ２）−Ｓｉ（ＯＨ）２ＣＨ３、ならびにそれらの部分加水分解物であり、Ｈ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣＨ３）２ＣＨ３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣ２Ｈ５）２ＣＨ３、またはそれぞれの場合のそれらの部分加水分解物が特に好ましい。
【０１０６】
本発明に従って場合により使用される有機ケイ素化合物（Ｄ）はまた、本発明の組成物中の硬化触媒または硬化助触媒の機能を持つことができる。
【０１０７】
さらに、本発明に従って場合により使用される有機ケイ素化合物（Ｄ）は、接着促進剤および／または水捕捉剤として作用することができる。
【０１０８】
本発明に従って場合により使用される有機ケイ素化合物（Ｄ）は、市販品であるか、および／または化学的に一般的な方法によって製造可能である。
【０１０９】
本発明の組成物が成分（Ｄ）を含有する場合、含まれる量は、それぞれの場合に成分（Ａ）１００部に基づいて、好ましくは０．１から４０重量部、より好ましくは０．２から３０重量部、より具体的には０．５から１５重量部である。本発明の組成物は、成分（Ｄ）を含むことが好ましい。
【０１１０】
本発明の組成物中に場合により使用される触媒（Ｅ）は、シラン縮合によって硬化する組成物について現在までに知られている任意の所望の触媒であってよい。
【０１１１】
金属含有硬化触媒（Ｅ）の例は、有機チタン化合物およびスズ化合物であり、例として、例えば、テトラブチルチタネート、テトラプロピルチタネート、テトライソプロピルチタネートおよびチタンテトラアセチルアセトネート等のチタンエステル；ジブチルスズジラウレート、ジブチルスズマレエート、ジブチルスズジアセテート、ジブチルスズジオクタノエート、ジブチルスズアセチルアセトネート、ジブチルスズオキシド、および対応するジオクチルスズ化合物が挙げられる。
【０１１２】
金属を含まない硬化触媒（Ｅ）の例は、トリエチルアミン、トリブチルアミン、１，４−ジアザビシクロ［２．２．２］オクタン、１，５−ジアザビシクロ［４．３．０］ノナ−５−エン、１，８−ジアザビシクロ［５．４．０］ウンデカ−７−エン、Ｎ，Ｎ−ビス（Ｎ，Ｎ−ジメチル−２−アミノエチル）メチルアミン、Ｎ，Ｎ−ジメチルシクロヘキシルアミン、Ｎ，Ｎ−ジメチルフェニルアミン、Ｎ−エチルモルホリニン等の塩基性化合物、または乳酸ナトリウムのようなカルボン酸の塩である。
【０１１３】
同様に、触媒（Ｅ）として、リン酸およびその部分エステル化誘導体、トルエンスルホン酸、硫酸、硝酸等の酸性化合物、または酢酸および安息香酸等の有機カルボン酸を使用することが可能である。
【０１１４】
本発明の組成物が触媒（Ｅ）を含む場合、含まれる量は、各々の場合に構成成分（Ａ）１００重量部に基づいて、好ましくは０．０１から２０重量部、より好ましくは０．０５から５重量部である。
【０１１５】
本発明の一実施形態では、場合により使用される触媒（Ｅ）は、金属含有硬化触媒、好ましくはスズ含有触媒である。本発明のこの実施形態は、成分（Ａ）が完全にまたは少なくとも部分的に、即ち、少なくとも９０重量％、好ましくは少なくとも９５重量％の程度までｂが１以外である式（Ｉ）の化合物からなる場合、特に好ましい。
【０１１６】
本発明の組成物では、成分（Ａ）が完全にまたは少なくとも部分的に、即ち、少なくとも１０重量％、好ましくは少なくとも２０重量％の程度までｂが１であり、Ｒ１が水素原子の定義を有する式（Ｉ）の化合物からなる場合、金属含有触媒（Ｅ）なしで、特にスズ含有触媒なしで実施することが可能であり、好ましい。金属含有触媒を含まず、より具体的にはスズ含有触媒を含まない本発明のこの実施形態は、特に好ましい。
【０１１７】
本発明の組成物に場合により使用される接着促進剤（Ｆ）は、シラン縮合によって硬化する系について現在までに記載された任意の所望の接着促進剤であり得る。
【０１１８】
接着促進剤（Ｆ）の例は、エポキシシラン、例えば、３−グリシドキシプロピルトリメトキシシラン、３−グリシドキシプロピルメチルジメトキシシラン、３−グリシドキシプロピルトリエトキシシランまたは３−グリシドキシプロピルメチルジエトキシシラン、２−（３−トリエトキシシリルプロピル）無水マレイン酸、Ｎ−（３−トリメトキシシリルプロピル）尿素、Ｎ−（３−トリエトキシシリルプロピル）尿素、Ｎ−（トリメトキシシリルメチル）尿素、Ｎ−（メチルジメトキシシリルメチル）尿素、Ｎ−（３−トリエトキシシリルメチル）尿素、Ｎ−（３−メチルジエトキシシリルメチル）尿素、Ｏ−メチルカルバマトメチルメチルジメトキシシラン、Ｏ−メチルカルバマトメチル−トリメトキシシラン、Ｏ−エチルカルバマトメチルメチルジエトキシシラン、Ｏ−エチルカルバマトメチルトリエトキシシラン、３−メタクリロイルオキシプロピルトリメトキシシラン、メタクリロイルオキシメチルトリメトキシシラン、メタクリロイルオキシメチルメチルジメトキシシラン、メタクリロイルオキシメチルトリエトキシシラン、メタクリロイルオキシメチル−メチルジエトキシシラン、３−アクリロイルオキシプロピルトリメトキシシラン、アクリロイルオキシメチルトリメトキシシラン、アクリロイルオキシメチル−メチルジメトキシシラン、アクリロイルオキシメチルトリエトキシシラン、およびアクリロイルオキシメチルメチルジエトキシシラン、ならびにそれらの部分加水分解物である。
【０１１９】
本発明の組成物が接着促進剤（Ｆ）を含む場合、含まれる量は、それぞれの場合に架橋性組成物１００重量部に基づいて、好ましくは０．５から３０重量部、より好ましくは１から１０重量部である。
【０１２０】
本発明の特に好ましい一実施形態では、本発明のコーティング組成物は、エポキシシラン、より具体的には３−グリシドキシプロピルトリメトキシシラン、３−グリシドキシプロピルメチルジメトキシシラン、３−グリシドキシプロピルトリエトキシシランもしくは３−グリシドキシプロピルメチルジエトキシシランまたはそれらの部分加水分解物だけでなく、好ましいものとして記載された化合物（Ｄ）、より具体的にはＨ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣＨ３）２ＣＨ３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣ２Ｈ５）２ＣＨ３またはそれらの部分加水分解物もそれぞれの場合に好ましいものとして示された量で含む。
【０１２１】
本発明のコーティング組成物が、それぞれの場合に好ましいものとして示された量で、エポキシシラン、より具体的には３−グリシドキシプロピルトリメトキシシラン、３−グリシドキシプロピルメチルジメトキシシラン、３−グリシドキシプロピルトリエトキシシランもしくは３−グリシドキシプロピルメチルジエトキシシランまたはそれらの部分加水分解物だけでなく、好ましいものとして記載され、ジアルコキシシリル基を有する化合物（Ｄ）、より具体的にはＨ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）２ＣＨ３、Ｈ２Ｎ（ＣＨ２）２ＮＨ（ＣＨ２）３−Ｓｉ（ＯＣ２Ｈ５）２ＣＨ３またはそれらの部分加水分解物も含む本発明の実施形態が特に好ましい。
【０１２２】
本発明のコーティング組成物中に場合により使用される水捕捉剤（Ｇ）は、シラン縮合によって硬化する系について現在までに記載された任意の所望の水捕捉剤であり得る。
【０１２３】
水捕捉剤（Ｇ）の例は、シラン、例えば、ビニルトリメトキシシラン、ビニルトリエトキシシラン、ビニルメチルジメトキシシラン、テトラエトキシシラン、Ｏ−メチルカルバマトメチルメチルジメトキシシラン、Ｏ−メチルカルバマトメチルトリメトキシシラン、Ｏ−エチルカルバマトメチルメチルジエトキシシラン、Ｏ−エチルカルバマトメチルトリエトキシシランおよび／またはそれらの部分縮合物、ならびにオルトエステル、例えば、１，１，１−トリメトキシエタン、１，１，１−トリエトキシエタン、トリメトキシメタンおよびトリエトキシメタンであり、ビニルトリメトキシシランが好ましい。
【０１２４】
本発明のコーティング組成物が水捕捉剤（Ｇ）を含む場合、含まれる量は、それぞれの場合に架橋性組成物１００重量部に基づいて、好ましくは０．５から３０重量部、より好ましくは１から１０重量部である。本発明のコーティング組成物は、好ましくは水捕捉剤（Ｇ）を含む。
【０１２５】
本発明の組成物中に場合により使用される添加剤（Ｈ）は、シラン架橋系の現在までに知られている且つ典型的な任意の所望の添加剤であってもよい。
【０１２６】
本発明に従って場合により使用される添加剤（Ｈ）は、これまで述べた成分とは異なる化合物であり、好ましくは酸化防止剤、ＵＶ安定剤、例えば、ＨＡＬＳ化合物、殺菌剤、殺生物剤または缶内防腐剤、市販の脱泡剤および／または脱気剤、例えば、ドイツのミュンヘンのワッカー・ケミーＡＧからのＳＩＬＦＯＡＭ（登録商標）ＳＣ１２０、１２４もしくは１５５、またはＢＹＫ（ドイツ、ヴェーゼル）の製品、市販の湿潤剤、例えば、ＢＹＫ（ドイツ、ヴェーゼル）のもの、および顔料である。
【０１２７】
本発明のコーティングが添加剤（Ｈ）を含む場合、含まれる量は、それぞれの場合に構成成分（Ａ）１００重量部に基づいて、好ましくは０．０１から３０重量部、より好ましくは０．１から１０重量部である。本発明のコーティング組成物は、好ましくは、添加剤（Ｈ）を含む。
【０１２８】
本発明に従って場合により使用されるアジュバント（Ｉ）は、好ましくはテトラアルコキシシラン、例えば、テトラエトキシシラン、および／またはその部分縮合物、可塑剤、反応性希釈剤、難燃剤および有機溶媒である。
【０１２９】
可塑剤（Ｉ）の例は、例えばフタル酸エステル、例としてフタル酸ジオクチル、フタル酸ジイソオクチルおよびフタル酸ジウンデシル；過水素化フタル酸エステル、例としてジイソノニル１，２−シクロヘキサンジカルボキシレートおよびジオクチル１，２−シクロヘキサンジカルボキシレート；アジピン酸エステル、例えば、アジピン酸ジオクチル；安息香酸エステル；グリコールエステル；飽和アルカンジオールのエステル、例えば、２，２，４−トリメチル−１，３-ペンタンジオールモノイソブチラートおよび２，２，４−トリメチル−１，３−ペンタンジオールジイソブチラート；リン酸エステル；スルホン酸エステル；ポリエステル；ポリエーテル、例として、好ましくは１０００から１００００ｇ／モルのモル質量を有するポリエチレングリコールおよびポリプロピレングリコール；ポリスチレン；ポリブタジエン；ポリイソブチレン；パラフィン系炭化水素、ならびに高分子量分枝鎖炭化水素である。
【０１３０】
本発明のコーティング組成物は、可塑剤（Ｉ）を含まないことが好ましい。
【０１３１】
好ましい反応性希釈剤（Ｉ）は、６から４０個の炭素原子を有するアルキル鎖を含み、化合物（Ａ）に対して反応性の基を有する化合物である。例としては、イソオクチルトリメトキシシラン、イソオクチルトリエトキシシラン、ｎ−オクチルトリメトキシシラン、ｎ−オクチルトリエトキシシラン、デシルトリメトキシシラン、デシルトリエトキシシラン、ドデシルトリメトキシシラン、ドデシルトリエトキシシラン、テトラデシルトリメトキシシラン、テトラデシルトリエトキシシラン、ヘキサデシルトリメトキシシランまたはヘキサデシルトリエトキシシランが挙げられる。
【０１３２】
難燃剤（Ｉ）として、全ての典型的な難燃剤、特にハロゲン化化合物および誘導体、より具体的には成分（Ｅ）とは異なるリン酸の（部分）エステルを使用することが可能である。
【０１３３】
有機溶媒（Ｉ）の例は、溶媒（ＢＬ）として既に上記で述べた化合物、好ましくはアルコール、より具体的にはエタノールである。
【０１３４】
好ましい一実施形態では、本発明のコーティング組成物は、それぞれの場合に成分（Ａ）１００重量部に基づいて、０．１から３０重量部、より好ましくは０．５から１０重量部の溶媒、好ましくはアルコール、より好ましくはエタノールを含有する。
【０１３５】
別の好ましい実施形態では、本発明のコーティング組成物は無溶媒である。
【０１３６】
本発明のコーティング組成物が１つ以上の成分（Ｉ）を含む場合、それぞれの場合に含まれる量は、それぞれの場合に成分（Ａ）１００重量部に基づいて、好ましくは０．１から２００重量部、より好ましくは１から１００重量部、より具体的には２から７０重量部である。
【０１３７】
本発明のコーティング組成物は、好ましくは、
（Ａ）  １００重量部の式（Ｉ）の化合物、
（Ｂ）  ６０から１０００重量部の式（ＩＩ）の単位を含むシリコーン樹脂、
（Ｃ）  ７５から２０００重量部の充填剤（Ｃ）であって、成分（Ｃ）は少なくとも５重量％の程度まで、１０μｍから１ｃｍの粒径を有する粒子からなる成分（Ｃ）、
（Ｄ）  ０．１から４０重量部の成分（Ｄ）、
場合により
（Ｅ）触媒、
場合により
（Ｆ）接着促進剤、
場合により
（Ｇ）水捕捉剤、
場合により
（Ｈ）添加剤、および
場合により
（Ｉ）アジュバント
を含む組成物である。
【０１３８】
本発明のコーティング組成物は、より好ましくは、
（Ａ）  １００重量部の式（Ｉ）の化合物、
（Ｂ）  １００から５００重量部の式（ＩＩ）の単位からなるシリコーン樹脂、
（Ｃ）  ２００から１０００重量部の充填剤（Ｃ）であって、成分（Ｃ）は少なくとも５重量％の程度まで、１０μｍから１ｃｍの粒径を有する粒子からなる成分（Ｃ）、
（Ｄ）  ０．５から１５重量部の成分（Ｄ）、
場合により
（Ｅ）触媒、
場合により
（Ｆ）接着促進剤、
場合により
（Ｇ）水捕捉剤、
場合により
（Ｈ）添加剤、および
場合により
（Ｉ）アジュバント
を含む組成物である。
【０１３９】
本発明のコーティング組成物は、成分（Ａ）から（Ｉ）以外の構成成分を含まないことが好ましい。
【０１４０】
本発明で使用される成分は、各々、そのような成分の１種類であってもよいし、任意のそのような成分の少なくとも２種類の混合物であってもよい。
【０１４１】
本発明のコーティング組成物は、セルフレベリングまたはこて塗り可能である。セルフレベリング組成物は、配合物全体に基づいて合計で好ましくは少なくとも２４重量％に達する、成分（Ａ）および（Ｂ）の比較的大きな割合を使用することによって、および十分に細かく分割された充填剤を使用することによって達成可能である。それらは、好ましくは、その後の任意の平滑化を用いる注ぎ出しによって、またはローリングもしくはスプレーによって塗布される。
【０１４２】
他方、こて塗り可能なコーティングは、配合物全体に基づいて合計で好ましくは２４重量％未満に達する、成分（Ａ）および（Ｂ）のより少ない割合を含み、より粗い粒子状充填剤を含有する。それらは、好ましくは、トロウェリング（ｔｒｏｗｅｌｉｎｇ）、ナイフコーティングまたはローリングによって塗布される。
【０１４３】
本発明のコーティング組成物は、例えば、湿気硬化性組成物の製造において慣習的な種類の方法および混合技術によって、任意の所望の従来の方法によって製造することができる。種々の構成成分が互いに混合される順序は、任意に変えることができる。
【０１４４】
本発明のさらなる主題は、任意の所望の順序で個々の成分を混合することによって本発明の組成物を製造する方法である。
【０１４５】
この混合は、周囲雰囲気の圧力、換言すれば約９００から１１００ｈＰａで室温で行うことができる。しかし、所望であれば、この混合は、より高い温度、例えば、３０から１３０℃の範囲の温度で行うこともできる。さらに、揮発性化合物および／または空気を除去するために、例えば３０から５００ｈＰａの絶対圧力のような減圧下で時々または連続的に混合を行うことが可能である。
【０１４６】
本発明の方法は、連続的または不連続的に行うことができる。
【０１４７】
本発明のコーティング組成物は、好ましくは、水の不在下で貯蔵可能であり、水の浸入時に室温で架橋することができる一成分組成物である。あるいは、本発明のコーティング組成物は、２成分架橋系の一部であってもよく、その場合には水等のＯＨ含有化合物が第２の成分中に添加される。
【０１４８】
空気の通常の含水量は、本発明のコーティング組成物を架橋するのに十分である。本発明のコーティング組成物の架橋は、好ましくは室温で達成される。所望であれば、例えば、−５から１５℃もしくは３０から８０℃のような室温より高いもしくは低い温度で、および／または空気の通常の含水量を超える水分濃度で実施することもできる。
【０１４９】
好ましくは、架橋は、１００から１１００ｈＰａの圧力で、より詳細には周囲雰囲気の圧力下で、換言すれば約９００から１１００ｈＰａで行われる。
【０１５０】
本発明のさらなる主題は、本発明の組成物を架橋することによって製造された成形品である。本発明の成形品は、好ましくはコーティングである。
【０１５１】
本発明のさらなる主題は、本発明のコーティング組成物が少なくとも１つの基材に塗布され、続いて架橋されるコーティングを製造する方法である。
【０１５２】
基材は、好ましくは鉱物材料、より好ましくはコンクリート表面またはスクリード表面、より具体的にはコンクリート床またはスクリード床を含む。
【０１５３】
本発明のコーティングは、好ましくは床コーティングである。より好ましくは、それらは、コンクリートまたはスクリードからなる基材に塗布される床コーティングである。
【０１５４】
本発明の方法において、塗布は、例えば、注入、トロウェリングおよびはけ塗り等の、現在までに知られている任意の所望の技術によって行うことができる。
【０１５５】
この場合の本発明のコーティング組成物は、基材、例えば、コンクリート、スクリードまたはキャストアスファルトに直接塗布することができる。基材は、好ましくは、本発明のコーティング組成物が塗布される前に洗浄される。そのような洗浄は、特に、弛緩した部分、地衣類、藻類または植物の成長、グリース、パラフィン、離型剤および他の汚染物質を除去するべきである。細孔、空洞または砂利ポケットは、好ましくは、コーティングが塗布される前に充填されるべきである。コーティングがコンクリートに直接塗布される場合、コンクリートの材令は少なくとも４週間であることが有利であることが多い。基本的には、表面がある程度の粗さおよびキーを有する場合、効果的な接着が有利であることは事実である。
【０１５６】
しかし、特に、湿ったコンクリートへの接着を改善するために、プライマーをあらかじめ塗布することが有利であり得る。好適なプライマーは、特に、上記の化合物（Ｂ）のようなシリコーン樹脂、ならびにアルコキシシラン、例えば、上記の反応性希釈剤（Ｉ）、接着促進剤（Ｆ）または上記窒素含有有機ケイ素化合物（Ｄ）、より具体的には、アルキルシラン、例えば、イソオクチル−およびｎ−オクチル−トリアルコキシシランまたはヘキサデシルトリアルコキシシラン、ならびにアミノシラン、例えば、Ｈ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣＨ３）２ＣＨ３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣ２Ｈ５）２ＣＨ３、ならびにそれぞれの場合のそれらの部分加水分解物を含む配合物である。
【０１５７】
これらのプライマーは、前述の化合物を希釈していない形態または溶液もしくはエマルジョンの形態で含むことができる。
【０１５８】
本発明のコーティング組成物は、硬化後に、乾燥および湿ったコンクリート、スクリードおよびキャストアスファルトに対して、好ましくは少なくとも１．５Ｎ／ｍｍ２に達する高い引張接着強度および良好な耐薬品性を有する。ここで引張接着強度は、引張試験機を使用して、全て規定された条件（測定領域、温度、引っ張り速度等）下で、問題の試験片のコーティングに付着させたダイ（いわゆる試験ダイ）をゆっくりと均一に引っ張りあげ（引っ張りは基板表面に対して垂直に実施される）、引き裂きが起こるまで（破断）続けることにより、ＤＩＮ  ＥＮ  １３８１３に従って決定される。
【０１５９】
本発明のコーティング組成物は、好ましくは少なくとも３００μｍ、より好ましくは少なくとも６００μｍの層厚で塗布される。
【０１６０】
本発明のコーティング組成物は、製造が容易であるという利点を有する。
【０１６１】
本発明の架橋性コーティング組成物は、非常に高い貯蔵安定性および高い架橋速度のために注目に値するという利点を有する。
【０１６２】
さらに、本発明の架橋性コーティング組成物は、作業が容易であるという利点を有する。
【０１６３】
下記の実施例では、全ての粘度数値は２３℃の温度を基準としている。別段の指示がない限り、以下の実施例は、周囲雰囲気の圧力、即ち、約１０００ｈＰａで、室温で、即ち、約２３℃で、または反応物が追加の加熱または冷却なしで室温で組み合わされときに生じる温度で、約５０％の相対湿度で行う。さらに、部およびパーセンテージに関する全ての数値は、特に他に特定しない限り、重量によって与えられる。
【実施例】
【０１６４】
以下の実施例では、以下の物質を使用した。
【０１６５】
ＧＥＮＩＯＳＩＬ（登録商標）ＳＴＰ−Ｅ１０：１２０００ｇ／モルの平均モル質量（Ｍｎ）および式−Ｏ−Ｃ（＝Ｏ）−ＮＨ−ＣＨ２−ＳｉＣＨ３（ＯＣＨ３）２の末端基を有するシラン末端ポリプロピレングリコール（ミュンヘン（ドイツ）のワッカー・ケミーＡＧから市販）；
【０１６６】
ＧＥＮＩＯＳＩＬ（登録商標）ＳＴＰ−Ｅ１５：１２０００ｇ／モルの平均モル質量（Ｍｎ）および式−Ｏ−Ｃ（＝Ｏ）−ＮＨ−（ＣＨ２）３−Ｓｉ（ＯＣＨ３）３の末端基を有するシラン末端ポリプロピレングリコール（ミュンヘン（ドイツ）のワッカー・ケミーＡＧから市販）；
【０１６７】
ＧＥＮＩＯＳＩＬ（登録商標）ＬＸ  ３６８：フェニル官能性Ｔ単位（６０から６５重量％）、メチル官能性Ｔ単位（１８から２２重量％）およびジメチル官能性Ｄ単位（２から４重量％）から構成され、１２から１６重量％のメトキシ基含量および８００から１３００ｇ／モルの平均モル質量を有する、溶媒を含まない液体フェニルシリコーン樹脂（ミュンヘン（ドイツ）のワッカー・ケミーＡＧから市販）；
【０１６８】
ＧＥＮＩＯＳＩＬ（登録商標）ＬＸ  ６７８：フェニル官能性Ｔ単位からもっぱら構成され、１０から３０重量％のメトキシ基含量および１０００から２０００ｇ／モルの平均モル質量を有する、溶媒を含まない液体フェニルシリコーン樹脂（ミュンヘン（ドイツ）のワッカー・ケミーＡＧから市販）；
【０１６９】
ＧＥＮＩＯＳＩＬ（登録商標）ＧＦ  ９：Ｎ−（２−アミノエチル）−３−アミノプロピル−トリメトキシシラン（ミュンヘン（ドイツ）のワッカー・ケミーＡＧから市販）；
【０１７０】
ＧＥＮＩＯＳＩＬ（登録商標）ＧＦ  ８０：３−グリシドキシプロピル−トリメトキシシラン（ミュンヘン（ドイツ）のワッカー・ケミーＡＧから市販）；
【０１７１】
ＧＥＮＩＯＳＩＬ（登録商標）ＧＦ  ９５：Ｎ−（２−アミノエチル）−３−アミノプロピル−メチルジメトキシシラン（ミュンヘン（ドイツ）のワッカー・ケミーＡＧから市販）；
【０１７２】
ＧＥＮＩＯＳＩＬ（登録商標）ＧＦ  ９６：３−アミノプロピル−トリメトキシシラン（ミュンヘン（ドイツ）のワッカー・ケミーＡＧから市販）；
【０１７３】
ＧＥＮＩＯＳＩＬ（登録商標）ＸＬ  ９２６：Ｎ−シクロヘキシルアミノメチル−トリエトキシシラン（ミュンヘン（ドイツ）のワッカー・ケミーＡＧから市販）；
【０１７４】
ＳＩＬＦＯＡＭ（登録商標）ＳＣ  １２４脱気剤：４０００ｍＰａｓ未満の動的粘度を有する、ポリジメチルシロキサンをベースとする無水低粘度液体消泡剤化合物（Ｂｒｏｏｋｆｉｅｌｄ  Ｓｐｉｎｄｌｅ  ２；２．５ｒｐｍ；２５℃）；
【０１７５】
ＨＤＴＭＳ：ヘキサデシルトリメトキシシラン；
【０１７６】
ＥＦＡ  Ｆｕｌｌｅｒ  ＨＰ：本質的にＳｉＯ２およびＡｌ２Ｏ３からなり、＞１０μｍの粒子割合６４重量％、＞２０μｍの粒子割合４７重量％、＞３０μｍの粒子割合３７重量％、＞４０μｍの粒子割合３１重量％、および１．２０ｇ／ｃｍ２の嵩密度を有するバインダー（ヘルテン（ドイツ）のＢａｕｍｉｎｅｒａｌから市販）；
【０１７７】
ケイ砂Ｆ  ３６：粒度０．０９から０．３３５ｍｍ、平均粒径０．１６ｍｍ、＞９０μｍの粒子割合９９重量％、嵩密度１．４０ｇ／ｃｍ３、理論比表面積１４４ｃｍ２／ｇを有するケイ砂（フレッヒェン（ドイツ）のＱｕａｒｚｗｅｒｋｅ  ＧｍｂＨから市販）；
【０１７８】
ケイ砂ＨＲ  ８１Ｔ：粒度０．０６３から０．７１ｍｍ、平均粒径０．１３ｍｍ、＞６３μｍの粒子割合９９重量％、嵩密度１．３２ｇ／ｃｍ３（炎による乾燥）、理論比表面積１７５ｃｍ２／ｇを有するケイ砂（メルク（オーストリア）のＱｕａｒｚｗｅｒｋｅ  Ｏｓｔｅｒｒｅｉｃｈ  ＧｍｂＨから市販）；
【０１７９】
粉砕石英Ｗ８（１から１００μｍ）：粒度０．００１から０．１６ｍｍ、平均粒径０．０２６ｍｍ、＞１０μｍの粒子割合７６重量％、＞２０μｍの粒子割合５９重量％、＞３０μｍの粒子割合４４重量％、＞４０μｍの粒子割合４０重量％、嵩密度０．９ｇ／ｃｍ３を有する微粉砕石英（ドルステン（ドイツ）のＥＵＲＯＱＵＡＲＺ  ＧｍｂＨから市販）；
【０１８０】
ケイ砂ＢＣＳ  ４１３：粒度０．０６３から０．３５５ｍｍ、平均粒径０．１３ｍｍ、＞６３μｍの粒子割合９９重量％、嵩密度１．３２ｇ／ｃｍ３（炎による乾燥）、理論比表面積１７５ｃｍ２／ｇを有するケイ砂（メルク（オーストリア）のＱｕａｒｚｗｅｒｋｅ  Ｏｓｔｅｒｒｅｉｃｈ  ＧｍｂＨから市販）
【０１８１】
タルクＮ（１から１００μｍ）：０．０６３ｍｍ未満の粒径（篩上での最大残留物３．５％）、嵩密度約０．６ｇ／ｃｍ３の、比表面積少なくとも９５００ｃｍ２／ｇである粉砕ケイ酸マグネシウム水和物
【０１８２】
［実施例１から５：こて塗り可能な１成分コーティング組成物の製造］
全ての化合物を表１に特定された重量比に従って使用する。
【０１８３】
乾燥充填剤は、実験用のスパチュラによって単純に攪拌することによる予め混合された乾燥物である。次いで、シリコーン樹脂とシラン末端ポリエーテルを、２５００ｒｐｍで１分間Ｓｐｅｅｄｍｉｘｅｒ（商標）  ＤＡＣ  １５０．１  ＦＶＺで別々に混合する。次に、表１に特定されたさらなる液体成分を添加し、Ｓｐｅｅｄｍｉｘｅｒ（商標）  ＤＡＣ  １５０．１  ＦＶＺ内で２５００ｒｐｍで１５秒間再び混合する。乾燥充填剤混合物をこの混合物に添加し、Ｓｐｅｅｄｍｉｘｅｒ（商標）  ＤＡＣ  １５０．１  ＦＶＺ内でさらなる撹拌手順により２５００ｒｐｍで１分間混合する。
【０１８４】
即時使用できる混合物を気密閉鎖が可能な容器に導入する。これらの容器では、それらは少なくとも６ヶ月間は大気中の湿気がない状態で保つことができる。使用の直前に、混合物を、混合物が再び均一になるまで、スパチュラまたは手動攪拌機のいずれかで再撹拌する。
【０１８５】
【表１】
2018508609.tif 000002
【０１８６】
即時使用できる系を、厚さ約３．７ｃｍのコンクリート舗装板に、約３ｍｍの層の厚さで、こてを使用して手で塗布する。次いで、板を標準条件（２３℃／５０％湿度）下で２８日間貯蔵する。
【０１８７】
さらなる実験では、コンクリート板を、そのコーティングの直前に７日間水中に貯蔵し、６０分間絞らずに乾燥させる。これらの板もまた、コーティングされた後、標準条件（２３℃／５０％湿度）下で２８日間貯蔵する。
【０１８８】
引張接着試験をＤＩＮ  ＥＮ  １３４８に従って行う。この目的のために、コーティングの表面をサンドペーパーで研磨する。次いで、急速接着剤（Ｄｅｌｏ製；Ａｕｔｏｍｉｘ  ＡＤ８９５；２成分エポキシ樹脂接着剤）を使用して、エッジ長さ５ｃｍおよび厚さ１ｃｍの正方形基部領域を有するスチールダイを接着させる。接着剤を硬化させた後、２４時間後に、コーティングを、ダイエッジにおいて下にあるコンクリートまで切り込みを入れる。その後、ダイを、ＨｅｒｉｏｎからのタイプＨＰ８５０の引張接着試験機を使用して引っ張りあげ、引っ張り力を０Ｎで開始し、引き裂きが生じるまで１００Ｎ／秒の一定速度で増加させる。各引張接着力の測定を４回行い、その結果を平均する。これらの平均値（標準偏差を含む）は表２に見られる。
【０１８９】
【表２】
2018508609.tif 000003
【０１９０】
［実施例６から９：こて塗り可能な１成分床用コーティング組成物の製造］
全ての化合物を表３に報告された重量比で使用する。組成物を実施例１から５と同じ方法で製造する。
【０１９１】
これらの実施例の目的は、本発明のコーティングの接着特性に対して種々の架橋剤によって及ぼされる影響を説明することである。
【０１９２】
【表３】
2018508609.tif 000004
【０１９３】
コーティングの塗布および接着試験測定も、実施例１から５について記載したのと同様に行う。
【０１９４】
この場合、コーティングを常に乾燥コンクリート板に塗布する。しかし、その後、コーティングされたコンクリート板を異なるように貯蔵する。第１の一連の実験では、板を実施例１から５と同様に、標準条件（２３℃／５０％湿度）下で２８日間貯蔵する。第２の一連の実験では、板を標準条件下で７日間貯蔵し、その直後に、そのエッジで立った状態で水中で２１日間貯蔵する。第３の一連の実験では、ＤＩＮ  ＥＮ  １３４８の８．５節に記載されているように１５回の凍結融解サイクルを実施するとすぐに、板を標準条件下で７日間貯蔵し、その直後に、そのエッジで立った状態で水中で２１日間貯蔵する。それぞれの貯蔵手順の直後に、接着試験測定を実施例１から５の場合に記載されているように実施する。結果は表４に見られる。
【０１９５】
【表４】
2018508609.tif 000005
【０１９６】
特に、ジアルコキシシリル基を有するアミノ官能性シランであるＧＥＮＩＯＳＩＬ（登録商標）ＧＦ９５の使用により、特に良好な接着値が達成され得ることが明らかにされている。エポキシ官能性ＧＥＮＩＯＳＩＬ（登録商標）ＧＦ８０と組み合わせることにより、さらなる改善を達成することができる。
【０１９７】
［実施例１０：こて塗り可能な１成分床用コーティング組成物の製造］
全ての化合物を表５に報告される重量比で使用する。組成物を、実施例１から５と同じ方法で製造する。
【０１９８】
これらの実施例の目的は、本発明のコーティングの接着特性に対して異なるプライマーによって及ぼされる影響を説明することである。
【０１９９】
【表５】
2018508609.tif 000006
【０２００】
即時使用できる組成物は、厚さ約３．７ｃｍのコンクリート舗装板に約３ｍｍの層厚で、こてを用いて手で塗布し、その前に予めプライマーをブラシで塗布し、塗布されるプライマーの量は１ｍ２当たり約１００ｇである。次いで、それぞれのプライマーを塗布した直後にウェット・オン・ウェットでコーティングを塗布する。
【０２０１】
プライマー１（Ｐ１）：平均組成（ＭｅＳｉＯ３／２）０．１９（ｉ−ＯｃｔＳｉＯ３／２）０．０５（ＭｅＳｉ（ＯＭｅ）Ｏ２／２）０．３０（ｉ−ＯｃｔＳｉ（ＯＭｅ）Ｏ２／２）０．０８（ＭｅＳｉ（ＯＭｅ）２Ｏ１／２）０．１６（ｉ−ＯｃｔＳｉ（ＯＭｅ）２Ｏ１／２）０．０７（Ｍｅ２ＳｉＯ２／２）０．１５、平均分子量Ｍｎ５５０ｇ／モル、多分散性２．８である液状シリコーン樹脂；
【０２０２】
プライマー２（Ｐ２）：ヘキサデシルトリメトキシシラン。
【０２０３】
本発明の被覆コンクリート板の貯蔵条件および接着試験測定は、実施例６から９に記載したのと同様に行う。結果は表６に見られる。
【０２０４】
【表６】
2018508609.tif 000007
【０２０５】
［実施例１１から１４：セルフレベリング１成分床用コーティング組成物の製造］
全ての化合物を表７に報告される重量比に従って使用する。組成物を、実施例１から５と同様に製造する。
【０２０６】
【表７】
2018508609.tif 000008
【０２０７】
実施例１１から１４に記載された組成物は全てセルフレベリングであり、それらが水平な基材への塗布後に滑らかな表面を形成することを意味する。この場合の塗布は、単純な注ぎ出しによって行われる。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
（Ａ）  １００重量部の次式の化合物（Ａ）
Ｙ−［（ＣＲ１２）ｂ−ＳｉＲａ（ＯＲ２）３−ａ］ｘ      （Ｉ）
［式中、
Ｙは、窒素、酸素、硫黄または炭素を介して結合したｘ価のポリマー基であり、
Ｒは、同一であっても異なっていてもよく、１価の、場合により置換されたＳｉＣ結合したヒドロカルビル基であり、
Ｒ１は、同一であっても異なっていてもよく、水素原子であるか、または炭素原子に窒素、リン、酸素、硫黄またはカルボニル基を介して結合していてもよい１価の、場合により置換されたヒドロカルビル基であり、
Ｒ２は、同一であっても異なっていてもよく、水素原子、または１価の、場合により置換されたヒドロカルビル基であり、
ｘは１から１０の整数であり、
ａは、同一であっても異なっていてもよく、０、１または２であり、
ｂは、同一であっても異なっていてもよく、１から１０の整数である］
（Ｂ）  １０重量部を超える次式の単位を含むシリコーン樹脂
Ｒ３ｃ（Ｒ４Ｏ）ｄＲ５ｅＳｉＯ（４−ｃ−ｄ−ｅ）／２    （ＩＩ）
［式中、
Ｒ３は、同一であっても異なっていてもよく、水素原子、１価のＳｉＣ結合した、場合により置換された脂肪族ヒドロカルビル基、または式（ＩＩ）の２つの単位を結ぶ２価の、場合により置換された脂肪族ヒドロカルビル基であり、
Ｒ４は、同一であっても異なっていてもよく、水素原子または１価の場合により置換されたヒドロカルビル基であり、
Ｒ５は、同一であっても異なっていてもよく、１価のＳｉＣ結合した、場合により置換された芳香族ヒドロカルビル基であり、
ｃは０、１、２または３であり、
ｄは０、１、２または３であり、
ｅは０、１または２であり、
但し、ｃ＋ｄ＋ｅの合計は３以下であり、式（ＩＩ）の単位の少なくとも４０％において、合計ｃ＋ｅは０または１である］および
（Ｃ）  ５０重量部を超える無機充填剤、成分（Ｃ）は、少なくとも５重量％の程度まで１０μｍから１ｃｍの粒径を有する粒子からなる、
を含む、架橋性コーティング組成物。
【請求項２】
式（Ｉ）の基Ｙはポリウレタン基またはポリオキシアルキレン基を含むことを特徴とする、請求項１に記載の架橋性組成物。
【請求項３】
最大で４０重量％および少なくとも３重量％の濃度の化合物（Ａ）を含むことを特徴とする、請求項１または２に記載の架橋性組成物。
【請求項４】
成分（Ａ）１００重量部に基づいて、少なくとも６０重量部の成分（Ｂ）を含むことを特徴とする、請求項１から３のいずれか一項に記載の架橋性組成物。
【請求項５】
充填剤は、酸化アルミニウム含有および／または酸化ケイ素含有充填剤であることを特徴とする、請求項１から４のいずれか一項に記載の架橋性組成物。
【請求項６】
成分（Ｃ）は、少なくとも５重量％の程度まで１０μｍから１ｃｍの粒径を有する粒子からなることを特徴とする、請求項１から５のいずれか一項に記載の架橋性組成物。
【請求項７】
構成成分（Ａ）１００重量部に基づいて、７５から１０００重量部の充填剤（Ｃ）を含有することを特徴とする、請求項１から６のいずれか一項に記載の架橋性組成物。
【請求項８】
任意の所望の順序で個々の成分を混合することによる、請求項１から７のいずれか一項に記載の架橋性組成物の製造方法。
【請求項９】
請求項１から７のいずれか一項に記載の組成物または請求項８に従って製造された組成物を架橋することにより製造された成形品。
【請求項１０】
請求項１から７のいずれか一項に記載の組成物または請求項８に従って製造された組成物を少なくとも１つの基材に塗布し、その後架橋させるコーティングの製造方法。
【国際調査報告】
2018508609.tif 000009
2018508609.tif 000010
2018508609.tif 000011
2018508609.tif 000012